(57)【要約】  紫外線またはプラズマ洗浄過程が施されたときの着色に耐性を示すガラス物品が開示されている。そのガラス物品は、ＺｒＯ２、Ｓｂ２Ｏ３、およびＮｂ２Ｏ５の内の少なくとも１つを約０．１モル％から約１モル％、チタン、鉄、ゲルマニウム、セリウム、ニッケル、コバルト、およびユーロピウムの酸化物の各々を約４００ｐｐｍ未満、含有するアルカリアルミノケイ酸塩ガラスを含む、またはそれからなる。
2019521947.tif 000002
【特許請求の範囲】
【請求項１】
アルカリアルミノケイ酸塩ガラスを含むガラス物品において、該アルカリアルミノケイ酸塩ガラスは、少なくとも約５０モル％のＳｉＯ２；約９モル％から約２２モル％のＡｌ２Ｏ３；Ｂ２Ｏ３およびＰ２Ｏ５の少なくとも一方、ここで、０．１モル％≦Ｂ２Ｏ３（モル％）＋Ｐ２Ｏ５（モル％）≦１９モル％；約８モル％から約１６モル％のＮａ２Ｏ；約０．１モル％から約１モル％の、ＺｒＯ２、Ｓｂ２Ｏ３、およびＮｂ２Ｏ５の内の少なくとも１つ；および各々が約４００ｐｐｍ未満の、チタン、鉄、ゲルマニウム、セリウム、ニッケル、コバルト、およびユーロピウムの酸化物を含み、該アルカリアルミノケイ酸塩ガラスは、色座標Ｌ＊≧９６．１０、｜ａ＊｜≦０．６０、｜ｂ＊｜≦０．８０を有する、ガラス物品。
【請求項２】
前記アルカリアルミノケイ酸塩ガラスが、約０．１モル％から約１モル％のＺｒＯ２；および各々が約４００ｐｐｍ未満の、Ｓｂ２Ｏ３およびＮｂ２Ｏ５を含み、色座標Ｌ＊≧９６．１０、｜ａ＊｜≦０．５９、｜ｂ＊｜≦０．７７を有する、請求項１記載のガラス物品。
【請求項３】
前記アルカリアルミノケイ酸塩ガラスが、色座標Ｌ＊≧９６．７１、｜ａ＊｜≦０．０１、｜ｂ＊｜≦０．１６を有する、請求項２記載のガラス物品。
【請求項４】
前記アルカリアルミノケイ酸塩ガラスが、約０．５モル％から約２モル％のＺｎＯをさらに含み、色座標Ｌ＊≧９６．４１、｜ａ＊｜≦０．２８、｜ｂ＊｜≦０．５２を有する、請求項２記載のガラス物品。
【請求項５】
前記アルカリアルミノケイ酸塩ガラスが、色座標Ｌ＊≧９６．７３、｜ａ＊｜≦０．０１、｜ｂ＊｜≦０．１６を有する、請求項４記載のガラス物品。
【請求項６】
前記アルカリアルミノケイ酸塩ガラスが、約０．１モル％から約１モル％のＮｂ２Ｏ５；および各々が約４００ｐｐｍ未満の、Ｓｂ２Ｏ３およびＺｒＯ２を含み、色座標Ｌ＊≧９６．６５、｜ａ＊｜≦０．０７、｜ｂ＊｜≦０．３０を有する、請求項１記載のガラス物品。
【請求項７】
前記アルカリアルミノケイ酸塩ガラスが、色座標Ｌ＊≧９６．８０、｜ａ＊｜≦０．０３、｜ｂ＊｜≦０．２２を有する、請求項６記載のガラス物品。
【請求項８】
前記アルカリアルミノケイ酸塩ガラスが、約０．１モル％から約１モル％のＳｂ２Ｏ３；および各々が約４００ｐｐｍ未満の、ＺｒＯ２およびＮｂ２Ｏ５を含む、請求項１記載のガラス物品。
【請求項９】
前記アルカリアルミノケイ酸塩ガラスが、
ａ．少なくとも約４モル％のＰ２Ｏ５を含み、ここで、１．３＜［（Ｐ２Ｏ５＋Ｒ２Ｏ）／Ｍ２Ｏ３］≦２．３、式中、Ｍ２Ｏ３＝Ａｌ２Ｏ３＋Ｂ２Ｏ３、Ｒ２Ｏは、該アルカリアルミノケイ酸塩ガラス中に存在する一価陽イオン酸化物の合計である、
ｂ．少なくとも約５０モル％のＳｉＯ２；１６モル％から約２８モル％のＡｌ２Ｏ３；少なくとも約４モル％のＰ２Ｏ５；およびＮａ２ＯおよびＫ２Ｏからなる群より選択される少なくとも１種類のアルカリ金属酸化物（Ｒ２Ｏ）を含み、ここで、０．７５≦［（Ｐ２Ｏ５（モル％）＋Ｒ２Ｏ（モル％））／Ｍ２Ｏ３（モル％）］≦１．３、式中、Ｍ２Ｏ３＝Ａｌ２Ｏ３＋Ｂ２Ｏ３である、
ｃ．少なくとも約５０モル％のＳｉＯ２；少なくとも約１０モル％のＲ２Ｏ、ここで、Ｒ２Ｏは少なくとも約１０モル％のＮａ２Ｏを含む；１２モル％から約２２モル％のＡｌ２Ｏ３、ここで、−１．６モル％≦Ａｌ２Ｏ３（モル％）−Ｒ２Ｏ（モル％）≦２モル％；および０モル％超から５モル％のＢ２Ｏ３を含み、ここで、Ｂ２Ｏ３（モル％）−（Ｒ２Ｏ（モル％）−Ａｌ２Ｏ３（モル％））≧４．５モル％である、または
ｄ．約５７モル％から約７５モル％のＳｉＯ２；約６モル％から約１７モル％のＡｌ２Ｏ３；約２モル％から約７モル％のＰ２Ｏ５；約１４モル％から約１７モル％のＮａ２Ｏ；および約１モル％超から約５モル％のＫ２Ｏを含み、該アルカリアルミノケイ酸塩ガラスは、少なくとも約９０×１０−７／℃の熱膨張係数を有する、
請求項１から８いずれか１項記載のガラス物品。
【請求項１０】
前記ガラス物品が、家庭用電子機器用のカバーガラス、医薬品バイアル、自動車用ガラスパネル、または建築用ガラスパネルの少なくとも一部を形成する、請求項１から９いずれか１項記載のガラス物品。
【発明の詳細な説明】
【関連出願の説明】
【０００１】
本出願は、その内容が依拠され、ここに全て引用される、２０１６年７月２８日に出願された米国仮特許出願第６２／３６７９００号の優先権の恩恵を主張するものである。
【技術分野】
【０００２】
本開示は、光黒化に耐性を示すガラスを含むガラス物品に関する。より詳しくは、本開示は、紫外線またはプラズマへの暴露により生じる光黒化(photo-darkening)に耐性を示すガラスを含むガラス物品に関する。
【背景技術】
【０００３】
家庭用電化製品、医薬、建築、および自動車用途に使用されているガラスには、大抵、最終用途の前に、紫外線（ＵＶ）および／またはプラズマ洗浄過程が施される。そのような過程により、しばしば、ガラスが変色してしまう。例えば、アルカリアルミノケイ酸塩ガラスは、紫外線またはプラズマ洗浄過程が施されたときに、黄色および／または桃色に変わる。
【０００４】
ＵＶカットオフを与え、よって、変色を生じるＵＶ波長を遮断するために、ガラス中にＴｉ、Ｆｅ、Ｍｎ、Ｇｅ、Ｓｎ、Ｃｅ、Ｎｉ、Ｃｏ、Ｅｕなどの金属の多価イオンが時々含まれる。しかしながら、これらの多価イオンの添加により、暴露前にガラスにいくらか色が着いてしまう。
【発明の概要】
【発明が解決しようとする課題】
【０００５】
熱退色(thermal bleaching)および光学的退色(optical bleaching)は、放射線暴露による変色を低下させるための許容できる解決策とはならない。熱退色および光学的退色は、通常、紫外線暴露により生じる色を除去するのに効果的である。新たな紫外線およびプラズマ洗浄過程は、ガラスがイオン交換された後に行われる。そのようなイオン交換後の熱処理は、イオン交換済みガラスの応力プロファイルを変化させ、したがって、許容できない。光学的退色は、紫外線暴露により生じる着色を低下させるが、余計な過程を要し、時間がかかる。
【課題を解決するための手段】
【０００６】
紫外線またはプラズマ洗浄過程に暴露されたときの着色に耐性を示すガラス物品が提供される。そのガラス物品は、ＺｒＯ２、Ｓｂ２Ｏ３、およびＮｂ２Ｏ５の内の少なくとも１つを約０．１モル％から約１モル％、チタン、鉄、ゲルマニウム、セリウム、ニッケル、コバルト、およびユーロピウムの酸化物の各々を約４００ｐｐｍ未満、含有するアルカリアルミノケイ酸塩ガラスを含む、またはそれからなる。
【０００７】
したがって、本開示の１つの態様は、アルカリアルミノケイ酸塩ガラスを含むガラス物品を提供することにある。そのアルカリアルミノケイ酸塩ガラスは、少なくとも約５０モル％のＳｉＯ２；約９モル％から約２２モル％のＡｌ２Ｏ３；Ｂ２Ｏ３およびＰ２Ｏ５の少なくとも一方、ここで、０．１モル％≦Ｂ２Ｏ３（モル％）＋Ｐ２Ｏ５（モル％）≦１９モル％；約８モル％から約１６モル％のＮａ２Ｏ；約０．１モル％から約１モル％の、ＺｒＯ２、Ｓｂ２Ｏ３、およびＮｂ２Ｏ５の内の少なくとも１つ；および各々が約４００ｐｐｍ未満の、チタン、鉄、ゲルマニウム、セリウム、ニッケル、コバルト、およびユーロピウムの酸化物を含む。そのアルカリアルミノケイ酸塩ガラスは、色座標Ｌ＊≧９６．１０、｜ａ＊｜≦０．６０、｜ｂ＊｜≦０．８０を有する。
【０００８】
本開示の第２の態様は、アルカリアルミノケイ酸塩ガラスを含むガラス物品を提供することにある。そのアルカリアルミノケイ酸塩ガラスは、少なくとも約５０モル％のＳｉＯ２；約９モル％から約２２モル％のＡｌ２Ｏ３；Ｂ２Ｏ３およびＰ２Ｏ５の少なくとも一方、ここで、０．１モル％≦Ｂ２Ｏ３（モル％）＋Ｐ２Ｏ５（モル％）≦１９モル％；約８モル％から約１６モル％のＮａ２Ｏ；約０．１モル％から約１モル％のＺｒＯ２；および各々が約４００ｐｐｍ未満の、チタン、鉄、ゲルマニウム、セリウム、ニッケル、コバルト、およびユーロピウムの酸化物を含む。そのアルカリアルミノケイ酸塩ガラスは、色座標Ｌ＊≧９６．１０、｜ａ＊｜≦０．５９、｜ｂ＊｜≦０．７７を有する。
【０００９】
第３の態様において、アルカリアルミノケイ酸塩ガラスを含むガラス物品が提供される。そのアルカリアルミノケイ酸塩ガラスは、少なくとも約５０モル％のＳｉＯ２；約９モル％から約２２モル％のＡｌ２Ｏ３；Ｂ２Ｏ３およびＰ２Ｏ５の少なくとも一方、ここで、０．１モル％≦Ｂ２Ｏ３（モル％）＋Ｐ２Ｏ５（モル％）≦１９モル％；約８モル％から約１６モル％のＮａ２Ｏ；約０．１モル％から約１モル％のＮｂ２Ｏ５；および各々が約４００ｐｐｍ未満の、Ｓｂ２Ｏ３およびＺｒＯ２を含み、色座標Ｌ＊≧９６．６５、｜ａ＊｜≦０．０７、｜ｂ＊｜≦０．３０を有する。
【００１０】
実施の形態（１）によれば、アルカリアルミノケイ酸塩ガラスを含むガラス物品が提供される。そのアルカリアルミノケイ酸塩ガラスは、少なくとも約５０モル％のＳｉＯ２；約９モル％から約２２モル％のＡｌ２Ｏ３；Ｂ２Ｏ３およびＰ２Ｏ５の少なくとも一方、ここで、０．１モル％≦Ｂ２Ｏ３（モル％）＋Ｐ２Ｏ５（モル％）≦１９モル％；約８モル％から約１６モル％のＮａ２Ｏ；約０．１モル％から約１モル％の、ＺｒＯ２、Ｓｂ２Ｏ３、およびＮｂ２Ｏ５の内の少なくとも１つ；および各々が約４００ｐｐｍ未満の、チタン、鉄、ゲルマニウム、セリウム、ニッケル、コバルト、およびユーロピウムの酸化物を含む。そのアルカリアルミノケイ酸塩ガラスは、色座標Ｌ＊≧９６．１０、｜ａ＊｜≦０．６０、｜ｂ＊｜≦０．８０を有する。
【００１１】
実施の形態（２）によれば、そのアルカリアルミノケイ酸塩ガラスが、色座標Ｌ＊≧９６．７０、｜ａ＊｜≦０．０３、｜ｂ＊｜≦０．２２を有する、実施の形態（１）のガラス物品が提供される。
【００１２】
実施の形態（３）によれば、そのアルカリアルミノケイ酸塩ガラスが、約０．１モル％から約１モル％のＺｒＯ２；および各々が約４００ｐｐｍ未満の、Ｓｂ２Ｏ３およびＮｂ２Ｏ５を含み、色座標Ｌ＊≧９６．１０、｜ａ＊｜≦０．５９、｜ｂ＊｜≦０．７７を有する、実施の形態（１）または（２）のガラス物品が提供される。
【００１３】
実施の形態（４）によれば、そのアルカリアルミノケイ酸塩ガラスが、色座標Ｌ＊≧９６．７１、｜ａ＊｜≦０．０１、｜ｂ＊｜≦０．１６を有する、実施の形態（３）のガラス物品が提供される。
【００１４】
実施の形態（５）によれば、そのアルカリアルミノケイ酸塩ガラスが、約０．５モル％から約２モル％のＺｎＯをさらに含み、色座標Ｌ＊≧９６．４１、｜ａ＊｜≦０．２８、｜ｂ＊｜≦０．５２を有する、実施の形態（３）のガラス物品が提供される。
【００１５】
実施の形態（６）によれば、そのアルカリアルミノケイ酸塩ガラスが、色座標Ｌ＊≧９６．７３、｜ａ＊｜≦０．０１、｜ｂ＊｜≦０．１６を有する、実施の形態（５）のガラス物品が提供される。
【００１６】
実施の形態（７）によれば、そのアルカリアルミノケイ酸塩ガラスが、約０．１モル％から約１モル％のＮｂ２Ｏ５；および各々が約４００ｐｐｍ未満の、Ｓｂ２Ｏ３およびＺｒＯ２を含み、色座標Ｌ＊≧９６．６５、｜ａ＊｜≦０．０７、｜ｂ＊｜≦０．３０を有する、実施の形態（１）または（２）のガラス物品が提供される。
【００１７】
実施の形態（８）によれば、そのアルカリアルミノケイ酸塩ガラスが、色座標Ｌ＊≧９６．８０、｜ａ＊｜≦０．０３、｜ｂ＊｜≦０．２２を有する、実施の形態（７）のガラス物品が提供される。
【００１８】
実施の形態（９）によれば、そのアルカリアルミノケイ酸塩ガラスが、約０．１モル％から約１モル％のＳｂ２Ｏ３；および各々が約４００ｐｐｍ未満の、ＺｒＯ２およびＮｂ２Ｏ５を含む、実施の形態（１）または（２）のガラス物品が提供される。
【００１９】
実施の形態（１０）によれば、そのアルカリアルミノケイ酸塩ガラスが、少なくとも約４モル％のＰ２Ｏ５を含み、ここで、１．３＜［（Ｐ２Ｏ５＋Ｒ２Ｏ）／Ｍ２Ｏ３］≦２．３、式中、Ｍ２Ｏ３＝Ａｌ２Ｏ３＋Ｂ２Ｏ３、Ｒ２Ｏは、そのアルカリアルミノケイ酸塩ガラス中に存在する一価陽イオン酸化物の合計である、実施の形態（１）から（９）のいずれかのガラス物品が提供される。
【００２０】
実施の形態（１１）によれば、そのアルカリアルミノケイ酸塩ガラスが、少なくとも約５０モル％のＳｉＯ２；１６モル％から約２８モル％のＡｌ２Ｏ３；少なくとも約４モル％のＰ２Ｏ５；およびＮａ２ＯおよびＫ２Ｏからなる群より選択される少なくとも１種類のアルカリ金属酸化物（Ｒ２Ｏ）を含み、ここで、０．７５≦［（Ｐ２Ｏ５（モル％）＋Ｒ２Ｏ（モル％））／Ｍ２Ｏ３（モル％）］≦１．３、式中、Ｍ２Ｏ３＝Ａｌ２Ｏ３＋Ｂ２Ｏ３である、実施の形態（１）から（１０）のいずれかのガラス物品が提供される。
【００２１】
実施の形態（１２）によれば、そのアルカリアルミノケイ酸塩ガラスが、少なくとも約５０モル％のＳｉＯ２；少なくとも約１０モル％のＲ２Ｏ、ここで、Ｒ２Ｏは少なくとも約１０モル％のＮａ２Ｏを含む；１２モル％から約２２モル％のＡｌ２Ｏ３、ここで、−１．６モル％≦Ａｌ２Ｏ３（モル％）−Ｒ２Ｏ（モル％）≦２モル％；および０モル％超から５モル％のＢ２Ｏ３を含み、ここで、Ｂ２Ｏ３（モル％）−（Ｒ２Ｏ（モル％）−Ａｌ２Ｏ３（モル％））≧４．５モル％である、実施の形態（１）から（１１）のいずれかのガラス物品が提供される。
【００２２】
実施の形態（１３）によれば、そのアルカリアルミノケイ酸塩ガラスが、少なくとも約９０×１０−７／℃の熱膨張係数を有し、約５７モル％から約７５モル％のＳｉＯ２；約６モル％から約１７モル％のＡｌ２Ｏ３；約２モル％から約７モル％のＰ２Ｏ５；約１４モル％から約１７モル％のＮａ２Ｏ；および約１モル％超から約５モル％のＫ２Ｏを含む、実施の形態（１）から（１２）のいずれかのガラス物品が提供される。
【００２３】
実施の形態（１４）によれば、そのアルカリアルミノケイ酸塩ガラスが、フュージョン成形可能である、実施の形態（１）から（１３）のいずれかのガラス物品が提供される。
【００２４】
実施の形態（１５）によれば、そのガラス物品が、家庭用電子機器用のカバーガラスの少なくとも一部を形成し、その家庭用電子機器が、筐体；その筐体の少なくとも部分的に内部に設けられた電気部品であって、少なくとも、制御装置、メモリ、およびその筐体の前面またはそれに隣接して設けられたディスプレイを含む電気部品を備え、そのカバーガラスは、その筐体の前面にまたはその上であって、ディスプレイの上に設けられている、実施の形態（１）から（１４）のいずれかのガラス物品が提供される。
【００２５】
実施の形態（１６）によれば、そのガラス物品が、医薬品バイアル、自動車用ガラスパネル、または建築用ガラスパネルの少なくとも一部を形成する、実施の形態（１）から（１５）のいずれかのガラス物品が提供される。
【００２６】
実施の形態（１７）によれば、アルカリアルミノケイ酸塩ガラスを含むガラス物品が提供される。そのアルカリアルミノケイ酸塩ガラスは、少なくとも約５０モル％のＳｉＯ２；約９モル％から約２２モル％のＡｌ２Ｏ３；Ｂ２Ｏ３およびＰ２Ｏ５の少なくとも一方、ここで、０．１モル％≦Ｂ２Ｏ３（モル％）＋Ｐ２Ｏ５（モル％）≦１９モル％；約８モル％から約１６モル％のＮａ２Ｏ；および約０．１モル％から約２モル％のＺｒＯ２を含む。そのアルカリアルミノケイ酸塩ガラスは、色座標Ｌ＊≧９６．１０、｜ａ＊｜≦０．５９、｜ｂ＊｜≦０．７７を有する。
【００２７】
実施の形態（１８）によれば、そのアルカリアルミノケイ酸塩ガラスが、色座標Ｌ＊≧９６．７１、｜ａ＊｜≦０．０１、｜ｂ＊｜≦０．１６を有する、実施の形態（１７）のガラス物品が提供される。
【００２８】
実施の形態（１９）によれば、そのアルカリアルミノケイ酸塩ガラスが、約０．５モル％から約２モル％のＺｎＯをさらに含み、色座標Ｌ＊≧９６．４１、｜ａ＊｜≦０．２８、｜ｂ＊｜≦０．５２を有する、実施の形態（１７）のガラス物品が提供される。
【００２９】
実施の形態（２０）によれば、そのアルカリアルミノケイ酸塩ガラスが、色座標Ｌ＊≧９６．７３、｜ａ＊｜≦０．０１、｜ｂ＊｜≦０．１６を有する、実施の形態（１９）のガラス物品が提供される。
【００３０】
実施の形態（２１）によれば、そのアルカリアルミノケイ酸塩ガラスが、少なくとも約４モル％のＰ２Ｏ５を含み、ここで、１．３＜［（Ｐ２Ｏ５＋Ｒ２Ｏ）／Ｍ２Ｏ３］≦２．３、式中、Ｍ２Ｏ３＝Ａｌ２Ｏ３＋Ｂ２Ｏ３、Ｒ２Ｏは、そのアルカリアルミノケイ酸塩ガラス中に存在する一価陽イオン酸化物の合計である、実施の形態（１７）から（２０）のいずれかのガラス物品が提供される。
【００３１】
実施の形態（２２）によれば、そのアルカリアルミノケイ酸塩ガラスが、少なくとも約５０モル％のＳｉＯ２；１６モル％から約２８モル％のＡｌ２Ｏ３；少なくとも約４モル％のＰ２Ｏ５；およびＮａ２ＯおよびＫ２Ｏからなる群より選択される少なくとも１種類のアルカリ金属酸化物（Ｒ２Ｏ）を含み、ここで、０．７５≦［（Ｐ２Ｏ５（モル％）＋Ｒ２Ｏ（モル％））／Ｍ２Ｏ３（モル％）］≦１．３、式中、Ｍ２Ｏ３＝Ａｌ２Ｏ３＋Ｂ２Ｏ３である、実施の形態（１７）から（２０）のいずれかのガラス物品が提供される。
【００３２】
実施の形態（２３）によれば、そのアルカリアルミノケイ酸塩ガラスが、少なくとも約５０モル％のＳｉＯ２；少なくとも約１０モル％のアルカリ金属酸化物（Ｒ２Ｏ）、ここで、Ｒ２Ｏは少なくとも約１０モル％のＮａ２Ｏを含む；１２モル％から約２２モル％のＡｌ２Ｏ３、ここで、−１．６モル％≦Ａｌ２Ｏ３（モル％）−Ｒ２Ｏ（モル％）≦２モル％；および０モル％超から５モル％のＢ２Ｏ３を含み、ここで、Ｂ２Ｏ３（モル％）−（Ｒ２Ｏ（モル％）−Ａｌ２Ｏ３（モル％））≧４．５モル％である、実施の形態（１７）から（２０）のいずれかのガラス物品が提供される。
【００３３】
実施の形態（２４）によれば、そのアルカリアルミノケイ酸塩ガラスが、少なくとも約９０×１０−７／℃の熱膨張係数を有し、約５７モル％から約７５モル％のＳｉＯ２；約６モル％から約１７モル％のＡｌ２Ｏ３；約２モル％から約７モル％のＰ２Ｏ５；約１４モル％から約１７モル％のＮａ２Ｏ；および約１モル％超から約５モル％のＫ２Ｏを含む、実施の形態（１７）から（２０）のいずれかのガラス物品が提供される。
【００３４】
実施の形態（２５）によれば、そのアルカリアルミノケイ酸塩ガラスが、フュージョン成形可能である、実施の形態（１７）から（２４）のいずれかのガラス物品が提供される。
【００３５】
実施の形態（２６）によれば、そのガラス物品が、家庭用電子機器用のカバーガラスの少なくとも一部を形成し、その家庭用電子機器が、筐体；その筐体の少なくとも部分的に内部に設けられた電気部品であって、少なくとも、制御装置、メモリ、およびその筐体の前面にまたはそれに隣接して設けられたディスプレイを含む電気部品を備え、そのカバーガラスは、その筐体の前面またはその上であって、ディスプレイの上に設けられている、実施の形態（１７）から（２５）のいずれかのガラス物品が提供される。
【００３６】
実施の形態（２７）によれば、そのガラス物品が、医薬品バイアル、自動車用ガラスパネル、または建築用ガラスパネルの少なくとも一部を形成する、実施の形態（１７）から（２６）のいずれかのガラス物品が提供される。
【００３７】
実施の形態（２８）によれば、アルカリアルミノケイ酸塩ガラスを含むガラス物品が提供される。そのアルカリアルミノケイ酸塩ガラスは、少なくとも約５０モル％のＳｉＯ２；約９モル％から約２２モル％のＡｌ２Ｏ３；Ｂ２Ｏ３およびＰ２Ｏ５の少なくとも一方、ここで、０．１モル％≦Ｂ２Ｏ３（モル％）＋Ｐ２Ｏ５（モル％）≦１９モル％；約８モル％から約１６モル％のＮａ２Ｏ；並びに約０．１モル％から約１モル％のＮｂ２Ｏ５および各々約４００ｐｐｍ未満のＳｂ２Ｏ３とＺｒＯ２を含み、色座標Ｌ＊≧９６．６５、｜ａ＊｜≦０．０７、｜ｂ＊｜≦０．３０を有する。
【００３８】
実施の形態（２９）によれば、そのアルカリアルミノケイ酸塩ガラスが、色座標Ｌ＊≧９６．８０、｜ａ＊｜≦０．０３、｜ｂ＊｜≦０．２２を有する、実施の形態（２８）のガラス物品が提供される。
【００３９】
実施の形態（３０）によれば、そのアルカリアルミノケイ酸塩ガラスが、少なくとも約４モル％のＰ２Ｏ５を含み、ここで、１．３＜［（Ｐ２Ｏ５＋Ｒ２Ｏ）／Ｍ２Ｏ３］≦２．３、式中、Ｍ２Ｏ３＝Ａｌ２Ｏ３＋Ｂ２Ｏ３、Ｒ２Ｏは、そのアルカリアルミノケイ酸塩ガラス中に存在する一価陽イオン酸化物の合計である、実施の形態（２８）または（２９）のガラス物品が提供される。
【００４０】
実施の形態（３１）によれば、そのアルカリアルミノケイ酸塩ガラスが、少なくとも約５０モル％のＳｉＯ２；１６モル％から約２８モル％のＡｌ２Ｏ３；少なくとも約４モル％のＰ２Ｏ５；およびＮａ２ＯおよびＫ２Ｏからなる群より選択される少なくとも１種類のアルカリ金属酸化物（Ｒ２Ｏ）を含み、ここで、０．７５≦［（Ｐ２Ｏ５（モル％）＋Ｒ２Ｏ（モル％））／Ｍ２Ｏ３（モル％）］≦１．３、式中、Ｍ２Ｏ３＝Ａｌ２Ｏ３＋Ｂ２Ｏ３である、実施の形態（２８）または（２９）のガラス物品が提供される。
【００４１】
実施の形態（３２）によれば、そのアルカリアルミノケイ酸塩ガラスが、少なくとも約５０モル％のＳｉＯ２；少なくとも約１０モル％のアルカリ金属酸化物（Ｒ２Ｏ）、ここで、Ｒ２Ｏは少なくとも約１０モル％のＮａ２Ｏを含む；１２モル％から約２２モル％のＡｌ２Ｏ３、ここで、−１．６モル％≦Ａｌ２Ｏ３（モル％）−Ｒ２Ｏ（モル％）≦２モル％；および０モル％超から５モル％のＢ２Ｏ３を含み、ここで、Ｂ２Ｏ３（モル％）−（Ｒ２Ｏ（モル％）−Ａｌ２Ｏ３（モル％））≧４．５モル％である、実施の形態（２８）または（２９）のガラス物品が提供される。
【００４２】
実施の形態（３３）によれば、そのアルカリアルミノケイ酸塩ガラスが、少なくとも約９０×１０−７／℃の熱膨張係数を有し、約５７モル％から約７５モル％のＳｉＯ２；約６モル％から約１７モル％のＡｌ２Ｏ３；約２モル％から約７モル％のＰ２Ｏ５；約１４モル％から約１７モル％のＮａ２Ｏ；および約１モル％超から約５モル％のＫ２Ｏを含む、実施の形態（２８）または（２９）のガラス物品が提供される。
【００４３】
実施の形態（３４）によれば、そのアルカリアルミノケイ酸塩ガラスが、フュージョン成形可能である、実施の形態（２８）から（３３）のいずれかのガラス物品が提供される。
【００４４】
実施の形態（３５）によれば、そのガラス物品が、家庭用電子機器用のカバーガラスの少なくとも一部を形成し、その家庭用電子機器が、筐体；その筐体の少なくとも部分的に内部に設けられた電気部品であって、少なくとも、制御装置、メモリ、およびその筐体の前面にまたはそれに隣接して設けられたディスプレイを含む電気部品を備え、そのカバーガラスは、その筐体の前面またはその上であって、ディスプレイの上に設けられている、実施の形態（２８）から（３４）のいずれかのガラス物品が提供される。
【００４５】
実施の形態（３６）によれば、そのガラス物品が、医薬品バイアル、自動車用ガラスパネル、または建築用ガラスパネルの少なくとも一部を形成する、実施の形態（２８）から（３５）のいずれかのガラス物品が提供される。
【００４６】
これらと他の態様、実施の形態、利点、および顕著な性質が、以下の詳細な説明、添付図面、および付随の特許請求の範囲から明白になるであろう。
【図面の簡単な説明】
【００４７】
【図１】ＵＶオゾンプラズマへの暴露の前後のジルコニア含有ガラスおよびＵＶオゾンプラズマへの暴露後の基準ガラスの可視波長範囲内の透過スペクトルをプロットしたグラフ
【図２】ＵＶオゾンプラズマへの暴露後のＮｂ２Ｏ５含有ガラスおよび基準ガラスの可視波長範囲内の透過スペクトルをプロットしたグラフ
【図３】家庭用電子機器の斜視図
【発明を実施するための形態】
【００４８】
以下の説明において、図面に示されたいくつかの図に亘り、同様の参照文字が、同様のまたは対応する部分を示す。特に明記のない限り、「上部」、「底部」、「外向き」
「内向き」などの用語は、便宜上の単語であり、限定用語と解釈されるべきではないことも理解されよう。その上、群が、複数の要素およびその組合せの群の内の少なくとも１つを含むと記載されているときはいつでも、その群は、単独、または互いとの組合せのいずれかで、列挙されたそれらの要素のいくつを含んでも、それから実質的になっても、またはそれからなってもよいことが理解されよう。同様に、群が、複数の要素およびその組合せの群の内の少なくとも１つからなると記載されているときはいつでも、その群は、単独、または互いとの組合せのいずれかで、列挙されたそれらの要素のいくつからなってもよいことが理解されよう。特に明記のない限り、値の範囲は、列挙されている場合、その範囲の上限と下限、並びにそれらの間のどの範囲も含む。ここに用いられているように、名詞は、特に明記のない限り、「少なくとも１つ」または「１つ以上」の対象を意味する。明細書および図面に開示された様々な特徴は、いずれの組合せおよび全ての組合せでも使用できることも理解されよう。
【００４９】
ここに用いられているように、「ガラス物品」という用語は、ガラスから全てまたは部分的に製造された任意の物体を含むように最も広い意味で使用される。特に明記のない限り、全ての組成は、モルパーセント（モル％）で表されている。
【００５０】
ここに用いられているように、色座標Ｌ＊、ａ＊、およびｂ＊は、Ｌ＊が色の明度／暗さを称し、ａ＊が色の赤／緑成分を称し、ｂ＊が色の青／黄成分を称する、ＣＩＥＬＡＢ色空間のＬ−ａ−ｂ表現を称する。特に明記のない限り、色座標ａ＊およびｂ＊の絶対値（｜ａ＊｜）および（｜ｂ＊｜）がここに記載されている。
【００５１】
ここに用いられているように、「紫外線」および「ＵＶ」という用語は、３７０ナノメートル（ｎｍ）以下の波長を有する光を称する。
【００５２】
「実質的に」および「約」という用語は、任意の量的比較、値、測定、または他の表記に帰することのある不確実さの固有の程度を表すために、ここに使用されることがあることに留意のこと。これらの用語は、量的表現が、問題となっている課題の基本機能の変化をもたらさずに、述べられた基準から変動するかもしれない程度を表すためにも、ここに使用される。それゆえ、「チタン、鉄、ゲルマニウム、セリウム、ニッケル、コバルト、およびユーロピウムの酸化物を含まない」ガラスは、そのような酸化物が、ガラス中に能動的に添加またはバッチ配合されないが、汚染物質として非常に少量（例えば、４００百万量部（ｐｐｍ）以下；または３００ｐｐｍ以下）で存在するかもしれないものである。
【００５３】
圧縮応力および層の深さは、当該技術分野で公知の手段を使用して測定される。そのような手段としては、以下に限られないが、折原製作所（日本国、東京都）により製造されているＦＳＭ−６０００などの市販の計器を使用する表面応力の測定（ＦＳＭ）が挙げられる。表面応力測定は、ガラスの複屈折に関連する、応力光学係数（ＳＯＣ）の精密測定に依存する。次に、ＳＯＣは、その内容がここに全て引用される、「Ｓｔａｎｄａｒｄ  Ｔｅｓｔ  Ｍｅｔｈｏｄ  ｆｏｒ  Ｍｅａｓｕｒｅｍｅｎｔ  ｏｆ  Ｇｌａｓｓ  Ｓｔｒｅｓｓ−Ｏｐｔｉｃａｌ  Ｃｏｅｆｆｉｃｉｅｎｔ」と題する、ＡＳＴＭ基準Ｃ７７０−９８（２０１３）に記載されている、手順Ｃの修正版（以後、「修正」）にしたがって測定される。手順Ｃの修正は、５から１０ｍｍの厚さおよび１２．７ｍｍの直径を有する試験片としてガラスディスクを使用することを含む。このディスクは、等方性かつ均質であり、コア採取穿孔され、両面が、研磨され、平行である。その修正は、ディスクに印加されるべき最大力Ｆｍａｘを計算することも含む。その力は、少なくとも２０ＭＰａの圧縮応力を生じるのに十分であるべきである。Ｆｍａｘは、式：
Ｆｍａｘ＝７．８５４・Ｄ・ｈ
を使用して計算され、式中、Ｆｍａｘは、ニュートンで表される最大力であり、Ｄは、ミリメートル（ｍｍ）で表されるディスクの直径であり、ｈは、これもｍｍで表される光路の厚さである。印加される各々の力について、応力は、式：
σ（ＭＰａ）＝８Ｆ／（π・Ｄ・ｈ）
を使用して計算され、式中、Ｆは、ニュートンで表される力であり、Ｄは、ミリメートル（ｍｍ）で表されるディスクの直径であり、ｈは、これもミリメートルで表される光路の厚さである。
【００５４】
概して図面を、特に図１を参照すると、説明は、特定の実施の形態を記載する目的のためであり、本開示または付随の特許請求の範囲をそれに制限する意図はないことが理解されよう。図面は、必ずしも一定の縮尺で描かれておらず、図面の特定の特徴および特定の視野は、明瞭さと簡潔さのために縮尺または図式で誇張されて示されることがある。
【００５５】
紫外線またはプラズマ洗浄過程に暴露されたときの着色に耐性を示すガラス物品がここに記載されている。そのガラス物品は、ＺｒＯ２、Ｓｂ２Ｏ３、およびＮｂ２Ｏ５の内の少なくとも１つを約０．１モル％から約１モル％、チタン、鉄、ゲルマニウム、セリウム、ニッケル、コバルト、およびユーロピウムの酸化物の各々を約４００ｐｐｍ未満、含有するアルカリアルミノケイ酸塩ガラスを含む、またはそれからなる。そのアルカリアルミノケイ酸塩ガラスは、紫外線またはプラズマへの暴露の前または後のいずれかに、色座標Ｌ＊≧９６．１０、｜ａ＊｜≦０．６０、｜ｂ＊｜≦０．８０を有する。いくつかの実施の形態において、そのアルカリアルミノケイ酸塩ガラスは、紫外線またはプラズマのいずれかへの暴露の前に、色座標Ｌ＊≧９６．７０、｜ａ＊｜≦０．０３、｜ｂ＊｜≦０．２２を有する。
【００５６】
ジルコニア（ＺｒＯ２）は、紫外線またはプラズマのいずれかへの暴露の際のガラスの桃色と黄色の着色を低下させ、ガラス中のシリカ（ＳｉＯ２）の代わりに用いられることがある。その上、ＺｒＯ２の存在により、ガラスの耐久性が改善する。いくつかの実施の形態において、そのガラス物品は、約０．１モル％から約１モル％のＺｒＯ２（０．１モル％≦ＺｒＯ２≦１モル％）または約０．１モル％から約０．６モル％のＺｒＯ２（０．１モル％≦ＺｒＯ２≦０．６モル％）を含有するアルカリアルミノケイ酸塩ガラスを含み、紫外線またはプラズマへの暴露の前または後のいずれかに、色座標Ｌ＊≧９６．１０、｜ａ＊｜≦０．５９、｜ｂ＊｜≦０．７７を有する。そのような紫外線またはプラズマへの暴露の前に、これらのガラスは、色座標Ｌ＊≧９６．７１、｜ａ＊｜≦０．０１、｜ｂ＊｜≦０．１６を有する。
【００５７】
いくつかの実施の形態において、ＺｒＯ２を含むガラスは、各々約４００ｐｐｍ未満のＳｂ２Ｏ３およびＮｂ２Ｏ５を含有する。
【００５８】
いくつかの実施の形態において、ＺｒＯ２を含むガラスは、約０．５モル％から約２モル％のＺｎＯ（０．５モル％≦ＺｎＯ≦２モル％）または約０．５モル％から約１モル％のＺｎＯ（０．５モル％≦ＺｎＯ≦１モル％）を含み、紫外線またはプラズマへの暴露の前または後のいずれかに、色座標Ｌ＊≧９６．４１、｜ａ＊｜≦０．２８、｜ｂ＊｜≦０．５２を有する。いくつかの実施の形態において、これらのガラスは、紫外線またはプラズマのいずれかへの暴露の前に、色座標Ｌ＊≧９６．７３、｜ａ＊｜≦０．０１、｜ｂ＊｜≦０．１６を有する。そのガラスに加えることのできるＺｎＯの量は、ガラス中に存在するアルカリ土類金属の量により制限される。
【００５９】
光黒化に耐性を示し、ＺｒＯ２またはＺｒＯ２およびＺｎＯのいずれかを含むガラスの非限定例の、蛍光Ｘ線により決定された組成が、表１に列挙されている。ＺｒＯ２を含有しない２つの基準ガラスも、表１に列挙されている。表１の基準ガラス２は、ＺｒＯ２を含有しないが、１．１１モル％のＺｎＯを含有する。
【００６０】
【表１】
2019521947.tif 000003
【００６１】
表１に列挙されたガラスを１６分間に亘りＵＶオゾンプラズマで処理した。色座標Ｌ＊、ａ＊、およびｂ＊は、そのプラズマに暴露する前後で計算し、１０°の観測角で３８０〜７８０ｎｍの波長範囲における透過測定に基づいている。暴露の前後で測定された色座標が、表２に列挙されている。表２のデータから分かるように、ＺｒＯ２含有ガラスと基準ガラスは、似ている色座標を有する。しかしながら、そのＺｒＯ２含有ガラスは、プラズマに暴露した結果として、少ない変色を示す。ＺｒＯ２およびＺｎＯの両方を含有するガラス（ガラス４および５）は、最も少ない量の変色を示した。
【００６２】
【表２】
2019521947.tif 000004
【００６３】
図１は、ガラス１〜５について１６分間に亘るＵＶオゾンプラズマへの暴露の前後に得られた、および基準ガラス１と２についての暴露後の可視（３８０〜７８０ｎｍ）波長範囲の透過スペクトルをプロットしたグラフである。暴露前に得られた本開示のジルコニア含有ガラス（ガラス１〜５）のスペクトルは、図１に「Ｃ」が付されたスペクトルの群により表されている。それらの未暴露のガラスの各々は、スペクトルの可視領域において少なくとも約９１％の透過率を有する。暴露後、ジルコニア含有ガラス（図１のＤ群と線Ｅにより表される）の各々は、少なくとも約８８％の透過率を有する。対照的に、基準試料２（図１のＢ）の透過率は、全可視範囲に亘りジルコニア含有ガラスのものより低い。図１のスペクトルＡは、０．２４質量％のＴｉＯ２を含有する基準試料１の「光黒化強調」版に関して暴露後に得た。基準試料２のこの「強調」版は、スペクトルの可視領域において少なくとも約９０％の透過率を有する。
【００６４】
いくつかの実施の形態において、ここに記載されたガラス物品は、約０．１モル％から約１モル％のＮｂ２Ｏ５および各々約４００ｐｐｍ未満のＳｂ２Ｏ３とＺｒＯ２を含有し、紫外線またはプラズマへの暴露の前または後のいずれかに色座標Ｌ＊≧９６．６５、｜ａ＊｜≦０．０７、｜ｂ＊｜≦０．３０を有するアルカリアルミノケイ酸塩ガラスを含む。それゆえ、Ｎｂ２Ｏ５の存在は、ガラスに黄色を与える。いくつかの実施の形態において、これらのガラスは、そのような紫外線に暴露されていない場合、色座標Ｌ＊≧９６．８０、｜ａ＊｜≦０．０３、｜ｂ＊｜≦０．２２を有する。Ｎｂ２Ｏ５を含む、光黒化に耐性を示すガラスの非限定例の、蛍光Ｘ線により決定された組成が、表３に列挙されている。
【００６５】
【表３】
2019521947.tif 000005
【００６６】
表３に列挙されたガラスを１６分間に亘りＵＶオゾンプラズマで処理した。色座標Ｌ＊、ａ＊、およびｂ＊は、そのプラズマに暴露する前後で計算し、１０°の観測角で３８０〜７８０ｎｍの波長範囲における透過測定に基づいている。暴露の前後で測定された色座標が、表４に列挙されている。
【００６７】
【表４】
2019521947.tif 000006
【００６８】
紫外線に暴露されたときに、いくつかの光電子が励起され、電子色中心および／またはホール中心を形成する。リン酸化物・ホール中心が、酸素原子上に形成され、２つの非架橋酸素でリン原子を取り囲み、これが固有の欠損となる。これらの色中心は、カバーガラス用途にとって最も関心が高い可視範囲の波長で光を吸収する。電子常磁性共鳴（ＥＰＲ）データは、基準ガラス１および２（表１）におけるリン酸素ホール中心の個体数が、酸素プラズマへの暴露後に著しく増加する。その結果、これらのガラスは、５４０ｎｍ（緑）、４３０ｎｍ（青）、および３００ｎｍ（ＵＶ）で吸収し、色は赤みを帯びる。
【００６９】
ＵＶ波長を遮断し、それゆえ、光黒化を低下させるために、典型的に、ガラスにＴｉ、Ｆｅ、Ｍｎ、Ｇｅ、Ｓｎ、Ｃｅ、Ｎｉ、Ｃｏ、Ｅｕなどの多価イオンが加えられる。しかしながら、これらの多価イオンの添加により、紫外線またはプラズマへの暴露を行わなくても、または暴露前に、ガラスに色が着いてしまう。
【００７０】
図２は、Ｎｂ２Ｏ５含有ガラス６〜９および基準ガラス１の「光黒化強調」版（図１および２のＡ）に関する、１６分間に亘りＵＶオゾンプラズマへの暴露後に得られた可視（３８０〜７８０ｎｍ）波長範囲における透過スペクトルをプロットしたグラフである。Ｎｂ２Ｏ５含有ガラスは、プラズマ処理後に、より高い透過率および低下した吸収を示し、酸素ホール中心の吸収がない。
【００７１】
他の実施の形態において、ここに記載された光黒化耐性ガラス物品は、約０．１モル％から約１モル％のＳｂ２Ｏ３および各々約４００ｐｐｍ未満のＺｒＯ２とＮｂ２Ｏ５を含むアルカリアルミノケイ酸塩ガラスを含む。
【００７２】
ここに記載されたアルカリアルミノケイ酸塩ガラスは、少なくとも約５０モル％のＳｉＯ２；約９モル％から約２２モル％のＡｌ２Ｏ３；Ｂ２Ｏ３およびＰ２Ｏ５の少なくとも一方、ここで、０．１モル％≦Ｂ２Ｏ３（モル％）＋Ｐ２Ｏ５（モル％）≦１９モル％；および約８モル％から約１６モル％のＮａ２Ｏを含む。
【００７３】
いくつかの実施の形態において、前記アルカリアルミノケイ酸塩ガラスは、少なくとも約５０モル％のＳｉＯ２、１０モル％未満のＢ２Ｏ３、および少なくとも８モル％のＮａ２Ｏを含み、ここで、このアルカリアルミノケイ酸塩ガラスは、リチウムを含まず、イオン交換可能であり、［（Ａｌ２Ｏ３（モル％）＋Ｂ２Ｏ３（モル％））／（Σアルカリ金属酸化物改質剤（モル％））］＞１、Ａｌ２Ｏ３（モル％）＞Ｂ２Ｏ３（モル％）、その改質剤は、Ｎａ２Ｏ、および必要に応じて、少なくとも、Ｎａ２ＯとＬｉ２Ｏ以外の１種類以上のアルカリ金属酸化物（Ｒ２Ｏ）および１種類以上のアルカリ土類金属酸化物（ＲＯ）であり、アルミノホウケイ酸塩ガラスは、約６９ＧＰａ未満のヤング率を有し、−５．７モル％＜Σアルカリ金属酸化物改質剤−Ａｌ２Ｏ３＜２．９９モル％である。１つの実施の形態において、そのアルカリアルミノケイ酸塩ガラスは、少なくとも５０モル％のＳｉＯ２および、アルカリ金属酸化物とアルカリ土類金属酸化物からなる群より選択される少なくとも１種類の改質剤を含み、［（Ａｌ２Ｏ３（モル％）＋Ｂ２Ｏ３（モル％））／（Σアルカリ金属酸化物改質剤（モル％））］＞１である。いくつかの実施の形態において、そのガラスは、少なくとも約５０モル％のＳｉＯ２、１０モル％未満のＢ２Ｏ３、および少なくとも８モル％のＮａ２Ｏを含み、ここで、このアルカリアルミノケイ酸塩ガラスは、リチウムを含まず、イオン交換可能であり、［（Ａｌ２Ｏ３（モル％）＋Ｂ２Ｏ３（モル％））／（Σアルカリ金属酸化物改質剤（モル％））］＞１、Ａｌ２Ｏ３（モル％）＞Ｂ２Ｏ３（モル％）、その改質剤は、Ｎａ２Ｏ、および必要に応じて、Ｎａ２ＯとＬｉ２Ｏ以外の１種類以上のアルカリ金属酸化物（Ｒ２Ｏ）および１種類以上のアルカリ土類金属酸化物（ＲＯ）の少なくとも一方であり、アルミノホウケイ酸塩ガラスは、約６９ＧＰａ未満のヤング率を有し、−５．７モル％＜Σアルカリ金属酸化物改質剤−Ａｌ２Ｏ３＜２．９９モル％である。いくつかの実施の形態において、そのアルカリアルミノケイ酸塩ガラスは、約５０モル％から約７２モル％のＳｉＯ２；約９モル％から約１７モル％のＡｌ２Ｏ３；約２モル％から約１２モル％のＢ２Ｏ３；約８モル％から約１６モル％のＮａ２Ｏ；および０モル％から約４モル％のＫ２Ｏを含む。いくつかの実施の形態において、そのガラスは、少なくとも５８モル％のＳｉＯ２；少なくとも８モル％のＮａ２Ｏ；５．５モル％から１２モル％のＢ２Ｏ３；およびＡｌ２Ｏ３を含むか、またはそれからなり、［（Ａｌ２Ｏ３（モル％）＋Ｂ２Ｏ３（モル％））／（Σアルカリ金属酸化物改質剤（モル％））］＞１、Ａｌ２Ｏ３（モル％）＞Ｂ２Ｏ３（モル％）、０．９＜Ｒ２Ｏ／Ａｌ２Ｏ３＜１．３、そのガラスはＬｉ２Ｏを実質的に含まない。このガラスは、両方とも、２００９年８月２１日に出願された米国仮特許出願第６１／２３５７６７号への優先権を主張する、Kristen L. Barefoot等により２０１０年８月１８日に出願された、「Crack And Scratch Resistant Glass and Enclosures Made Therefrom」と題する米国特許第８５８６４９２号明細書、およびKristen L. Barefoot等により２０１３年１１月１８日に出願された、「Crack And Scratch Resistant Glass and Enclosures Made Therefrom」と題する米国特許第９２９０４０７号明細書に記載されている。先の特許および特許出願の内容がここに全て引用される。
【００７４】
いくつかの実施の形態において、前記アルカリアルミノケイ酸塩ガラスは、少なくとも約５０モル％のＳｉＯ２；少なくとも約１０モル％のアルカリ金属酸化物（Ｒ２Ｏ）、ここで、Ｒ２Ｏは少なくともＮａ２Ｏを含む；Ａｌ２Ｏ３、ここで、−０．５モル％≦Ａｌ２Ｏ３（モル％）−Ｒ２Ｏ（モル％）≦２モル％；およびＢ２Ｏ３、ここで、Ｂ２Ｏ３（モル％）−（Ｒ２Ｏ（モル％）−Ａｌ２Ｏ３（モル％））≧４．５モル％；を含む。特定の実施の形態において、そのガラスは、少なくとも約５０モル％のＳｉＯ２；少なくとも約１０モル％のＲ２Ｏ、ここで、Ｒ２Ｏは少なくとも約１０モル％のＮａ２Ｏを含む；１２モル％から約２２モル％のＡｌ２Ｏ３、ここで、−１．６モル％≦Ａｌ２Ｏ３（モル％）−Ｒ２Ｏ（モル％）≦２モル％；０モル％超から５モル％のＢ２Ｏ３、ここで、Ｂ２Ｏ３（モル％）−（Ｒ２Ｏ（モル％）−Ａｌ２Ｏ３（モル％））≧４．５モル％；および必要に応じて、少なくとも０．１モル％の、ＭｇＯとＺｎＯの少なくとも一方を含む。他の実施の形態において、そのガラスは、そのガラスが約４０キロポアズ超の粘度を有する温度と等しいジルコン分解温度を有し、少なくとも約５０モル％のＳｉＯ２；少なくとも約１０モル％のアルカリ金属酸化物（Ｒ２Ｏ）、ここで、Ｒ２ＯはＮａ２Ｏを含む；Ａｌ２Ｏ３；およびＢ２Ｏ３、ここで、Ｂ２Ｏ３（モル％）−（Ｒ２Ｏ（モル％）−Ａｌ２Ｏ３（モル％））≧４．５モル％；を含む。さらに他の実施の形態において、そのガラスは、イオン交換されており、少なくとも約３０ｋｇｆ（約２９４Ｎ）のビッカース亀裂発生閾値を有し、少なくとも約５０モル％のＳｉＯ２；少なくとも約１０モル％のＲ２Ｏ、ここで、Ｒ２ＯはＮａ２Ｏを含む；Ａｌ２Ｏ３、ここで、−０．５モル％≦Ａｌ２Ｏ３（モル％）−Ｒ２Ｏ（モル％）≦２モル％；およびＢ２Ｏ３、ここで、Ｂ２Ｏ３（モル％）−（Ｒ２Ｏ（モル％）−Ａｌ２Ｏ３（モル％））≧４．５モル％；を含む。そのようなガラスは、２０１２年５月３１日に出願された米国仮特許出願第６１／６５３４８５号からの優先権を主張する、２０１３年５月２８日に出願された、「Ion Exchangeable Glass with High Damage Resistance」と題する、Matthew J. Dejneka等による米国特許出願第１３／９０３３９８号明細書に記載されている。これらの特許出願の内容が、ここに全て引用される。
【００７５】
１つの実施の形態において、前記アルカリアルミノケイ酸塩ガラスは、ＳｉＯ２、Ａｌ２Ｏ３、Ｐ２Ｏ５、および少なくとも１種類のアルカリ金属酸化物（Ｒ２Ｏ）を含み、ここで、０．７５≦［（Ｐ２Ｏ５（モル％）＋Ｒ２Ｏ（モル％））／Ｍ２Ｏ３（モル％）］≦１．２、式中、Ｍ２Ｏ３＝Ａｌ２Ｏ３＋Ｂ２Ｏ３。いくつかの実施の形態において、そのアルカリアルミノケイ酸塩ガラスは、ＳｉＯ２、１６モル％から約２８モル％のＡｌ２Ｏ３、Ｐ２Ｏ５、およびＮａ２ＯとＫ２Ｏからなる群より選択される少なくとも１種類のアルカリ金属酸化物（Ｒ２Ｏ）を含み、０．７５≦［（Ｐ２Ｏ５（モル％）＋Ｒ２Ｏ（モル％））／Ｍ２Ｏ３（モル％）］≦１．３、式中、Ｍ２Ｏ３＝Ａｌ２Ｏ３＋Ｂ２Ｏ３。いくつかの実施の形態において、そのアルカリアルミノケイ酸塩ガラスは、約４０モル％から約７０モル％のＳｉＯ２；０モル％から約２８モル％のＢ２Ｏ３；０モル％から約２８モル％のＡｌ２Ｏ３；約１モル％から約１４モル％のＰ２Ｏ５；および約１２モル％から約１６モル％のＲ２Ｏを含むか、またはそれからなる。特定の実施の形態において、そのアルカリアルミノケイ酸塩ガラスは、約４０モル％から約６４モル％のＳｉＯ２；０モル％から約８モル％のＢ２Ｏ３；約１６モル％から約２８モル％のＡｌ２Ｏ３；約２モル％から約１２モル％のＰ２Ｏ５；および約１０モル％から約１６モル％のＲ２Ｏ、または約１２モル％から約１６モル％のＲ２Ｏを含み、Ｒ２ＯはＮａ２Ｏを含む。いくつかの実施の形態において、１１モル％≦Ｍ２Ｏ３≦３０モル％である。いくつかの実施の形態において、１３モル％≦ＲｘＯ≦３０モル％であり、式中、ＲｘＯは、そのガラス中に存在するアルカリ金属酸化物、アルカリ土類金属酸化物、および遷移金属一酸化物の合計である。いくつかの実施の形態において、そのガラスはリチウムを含まない。他の実施の形態において、そのガラスは、約１０モル％までのＬｉ２Ｏ、または７モル％までのＬｉ２Ｏを含むことがある。これらのガラスは、「Ion Exchangeable Glass with Deep Compressive Layer and High Damage Threshold」と題する、２０１０年１１月３０日に出願された、米国仮特許出願第６１／４１７９４１号からの優先権を主張する、Dana Craig Bookbinder等により２０１１年１１月２８日に出願された、同じ名称を有する、米国特許第９３４６７０３号明細書に記載されており、それらの内容がここに全て引用される。
【００７６】
特定の実施の形態において、前記アルカリアルミノケイ酸塩ガラスは、少なくとも約２モル％のＰ２Ｏ５、または少なくとも約４モル％のＰ２Ｏ５を含み、ここで、（Ｍ２Ｏ３（モル％）／ＲｘＯ（モル％））＜１、式中、Ｍ２Ｏ３＝Ａｌ２Ｏ３＋Ｂ２Ｏ３であり、ＲｘＯは、そのアルカリアルミノケイ酸塩ガラス中に存在する一価および二価の陽イオン酸化物の合計である。いくつかの実施の形態において、そのアルカリアルミノケイ酸塩ガラスは、少なくとも約２モル％のＰ２Ｏ５、または少なくとも約４モル％のＰ２Ｏ５を含み、ここで、１．３＜［（Ｐ２Ｏ５（モル％）＋Ｒ２Ｏ（モル％））／Ｍ２Ｏ３（モル％）］≦２．３、式中、Ｍ２Ｏ３＝Ａｌ２Ｏ３＋Ｂ２Ｏ３であり、Ｒ２Ｏは、そのアルカリアルミノケイ酸塩ガラス中に存在する一価陽イオン酸化物の合計である。いくつかの実施の形態において、その一価および二価の陽イオン酸化物は、Ｌｉ２Ｏ、Ｎａ２Ｏ、Ｋ２Ｏ、Ｒｂ２Ｏ、Ｃｓ２Ｏ、ＭｇＯ、ＣａＯ、ＳｒＯ、ＢａＯ、およびＺｎＯからなる群より選択される。いくつかの実施の形態において、そのガラスは、リチウムを含まず、約４０モル％から約７０モル％のＳｉＯ２；約１１モル％から約２５モル％のＡｌ２Ｏ３；約２モル％からのＰ２Ｏ５、または約４モル％から約１５モル％のＰ２Ｏ５；約１０モル％からのＮａ２Ｏ、または約１３モル％から約２５モル％のＮａ２Ｏ；約１３モル％から約３０モル％のＲｘＯ、式中、ＲｘＯは、そのガラス中に存在するアルカリ金属酸化物、アルカリ土類金属酸化物、および遷移金属一酸化物の合計である；約１１モル％から約３０モル％のＭ２Ｏ３、式中、Ｍ２Ｏ３＝Ａｌ２Ｏ３＋Ｂ２Ｏ３である；０モル％から約１モル％のＫ２Ｏ；および０モル％から約４モル％のＢ２Ｏ３を含むか、またはそれから実質的になり、ここで、１．３＜［（Ｐ２Ｏ５（モル％）＋Ｒ２Ｏ（モル％））／Ｍ２Ｏ３（モル％）］≦２．３であり、Ｒ２Ｏは、そのガラス中に存在する一価陽イオン酸化物の合計である。いくつかの実施の形態において、そのガラスは、リチウムを含まず、他の実施の形態において、約１０モル％までのＬｉ２Ｏ、または約７モル％までのＬｉ２Ｏを含む。そのガラスは、両方とも、２０１１年１１月１６日に出願された米国仮特許出願第６１／５６０４３４号に優先権を主張する、２０１２年１１月１５日に出願された、「Ion Exchangeable Glass with High Crack Initiation Threshold」と題する、Timothy M. Grossによる米国特許第９１５６７２４号明細書、および２０１２年１１月１５日に出願された、「Ion Exchangeable Glass with High Crack Initiation Threshold」と題する、Timothy M. Grossによる米国特許第８７６５２６２号明細書に記載されている。先の特許および出願の内容が、ここに全て引用される。
【００７７】
いくつかの実施の形態において、前記アルカリアルミノケイ酸塩ガラスは、ＳｉＯ２、Ａｌ２Ｏ３、Ｐ２Ｏ５、および約１モル％超のＫ２Ｏを含み、そのガラスは、少なくとも約９０×１０−７／℃の熱膨張係数を有する。いくつかの実施の形態において、そのアルカリアルミノケイ酸塩ガラスは、約５７モル％から約７５モル％のＳｉＯ２；約６モル％から約１７モル％のＡｌ２Ｏ３；約２モル％から約７モル％のＰ２Ｏ５；約１４モル％から約１７モル％のＮａ２Ｏ；および約１モル％超から約５モル％のＫ２Ｏを含む。そのガラスは、２０１３年８月２７日に出願された米国仮特許出願第６１／８７０３０１号に優先権を主張する、２０１４年８月２２日に出願された、「Damage Resistant Glass with High Coefficient of Thermal Expansion」と題する、Timothy M. GrossおよびXiaoju Guoによる米国特許出願第１４／４６５８８８号明細書に記載されている。先の特許出願の内容が、ここに全て引用される。
【００７８】
いくつかの実施の形態において、ここに記載されたガラスは、ヒ素、アンチモン、バリウム、ストロンチウム、ビスマス、リチウム、およびそれらの化合物の内の少なくとも１つを実質的に含まない。他の実施の形態において、そのガラスは、約５モル％までのＬｉ２Ｏを含むことがある。
【００７９】
ここに記載されたガラスは、いくつかの実施の形態において、スロットドロー法、フュージョンドロー法、リドロー法などの当該技術分野で公知の過程によってダウンドロー可能であることがあり、少なくとも１３０キロポアズの液相粘度を有することがある。先に列挙された組成物に加え、様々な他のイオン交換可能なアルカリアルミノケイ酸塩ガラス組成物を使用してもよい。
【００８０】
いくつかの実施の形態において、ここに記載されたガラス物品は、当該技術分野で公知のイオン交換法によって、化学強化されている。
【００８１】
前記イオン交換過程において、ガラスの表面層内のイオンが、同じ価数または酸化状態を有するそれより大きいイオンにより置換されて−すなわち交換されて−そのガラスの表面（ＣＳが最大である）からガラス相内の圧縮深さ（ＤＯＣ）  まで延在する、圧縮応力（ＣＳ）下にある層が生じる。ガラス物品が、アルカリアルミノケイ酸塩ガラスを含む、から実質的になる、またはからなる、それらの実施の形態において、そのガラスの表面層内のイオンと、それより大きいイオンの両方は、Ｌｉ＋（ガラス中に存在する場合）、Ｎａ＋、Ｋ＋、Ｒｂ＋、およびＣｓ＋などの一価のアルカリ金属陽イオンである。あるいは、表面層内の一価陽イオンは、Ａｇ＋などの、アルカリ金属陽イオン以外の一価の陽イオンにより置換されることがある。
【００８２】
イオン交換過程は、典型的に、ガラス物品を、そのガラス中のより小さいイオンと交換されるべきより大きいイオンを含有する溶融塩浴中に浸漬することによって行われる。以下に限られないが、浴の組成と温度、浸漬時間、１つの塩浴（または複数の塩浴）中にガラスを浸漬する回数、多数の塩浴の使用、徐冷、洗浄などの追加の工程を含む、イオン交換過程のパラメータは、一般に、ガラスの組成、および強化操作から生じるガラスの所望の圧縮応力および層の深さにより決定されることが当業者により認識されるであろう。一例として、アルカリ金属含有ガラスのイオン交換は、以下に限られないが、より大きいアルカリ金属イオンの硝酸塩、硫酸塩、塩化物などの塩を含有する少なくとも１つの溶融浴中の浸漬により行うことができる。溶融塩浴の温度は、典型的に、約３８０℃から約４５０℃までの範囲にあり、一方で、浸漬時間は約１５分から約４０時間までに及ぶ。しかしながら、先に記載されたものとは異なる温度および浸漬時間も使用されることがある。
【００８３】
いくつかの実施の形態において、ここに記載されたガラス物品およびイオン交換済みのガラス物品は、携帯電話またはスマートフォン、ラップトップコンピュータ、タブレットなどの、家庭用電子機器の一部を形成する。家庭用電子機器（例えば、スマートフォン）の概略図が、図３に示されている。家庭用電子機器１００は、典型的に、前面１１２、背面１１４、および側面１１６を有する筐体１１０を備え、電気部品（図示せず）を含み、その電気部品は、筐体１１０の少なくとも部分的に内部にある。その電気部品は、少なくとも電源、制御装置、メモリ、およびディスプレイ１２０を含む、ディスプレイ１２０は、いくつかの実施の形態において、その筐体の前面１１２に、またはそれに隣接して設けられている。カバーガラス１３０は、ここに記載されたイオン交換済みガラスから作られており、そのカバーガラスは、カバーガラス１３０がディスプレイ１２０上に位置し、そのディスプレイ１２０を衝撃により生じる損傷または損傷から保護するように、筐体１１０の前面１１２に、またはその上に設けられている。いくつかの実施の形態において、ディスプレイ１２０および／またはカバーガラス１３０は曲げられる。
【００８４】
他の実施の形態において、ここに記載されたガラス物品およびイオン交換済みのガラス物品は、バイアルなどの医薬用途に使用される。さらに他の実施の形態において、そのガラス物品およびイオン交換済みのガラス物品は、以下に限られないが、板ガラス、構造パネルなどの、建築および自動車用途に使用される。
【００８５】
典型的な実施の形態を説明目的のために述べてきたが、先の記載は、本開示の範囲または付随の特許請求の範囲に対する限定と考えるべきではない。したがって、付随の特許請求の範囲または本開示の精神および範囲から逸脱せずに、様々な改変、適用、および代替例が、当業者に想起されるであろう。
【００８６】
以下、本発明の好ましい実施形態を項分け記載する。
【００８７】
実施形態１
アルカリアルミノケイ酸塩ガラスを含むガラス物品において、該アルカリアルミノケイ酸塩ガラスは、少なくとも約５０モル％のＳｉＯ２；約９モル％から約２２モル％のＡｌ２Ｏ３；Ｂ２Ｏ３およびＰ２Ｏ５の少なくとも一方、ここで、０．１モル％≦Ｂ２Ｏ３（モル％）＋Ｐ２Ｏ５（モル％）≦１９モル％；約８モル％から約１６モル％のＮａ２Ｏ；約０．１モル％から約１モル％の、ＺｒＯ２、Ｓｂ２Ｏ３、およびＮｂ２Ｏ５の内の少なくとも１つ；および各々が約４００ｐｐｍ未満の、チタン、鉄、ゲルマニウム、セリウム、ニッケル、コバルト、およびユーロピウムの酸化物を含み、該アルカリアルミノケイ酸塩ガラスは、色座標Ｌ＊≧９６．１０、｜ａ＊｜≦０．６０、｜ｂ＊｜≦０．８０を有する、ガラス物品。
【００８８】
実施形態２
前記アルカリアルミノケイ酸塩ガラスが、色座標Ｌ＊≧９６．７０、｜ａ＊｜≦０．０３、｜ｂ＊｜≦０．２２を有する、実施形態１に記載のガラス物品。
【００８９】
実施形態３
前記アルカリアルミノケイ酸塩ガラスが、約０．１モル％から約１モル％のＺｒＯ２；および各々が約４００ｐｐｍ未満の、Ｓｂ２Ｏ３およびＮｂ２Ｏ５を含み、色座標Ｌ＊≧９６．１０、｜ａ＊｜≦０．５９、｜ｂ＊｜≦０．７７を有する、実施形態１または２に記載のガラス物品。
【００９０】
実施形態４
前記アルカリアルミノケイ酸塩ガラスが、色座標Ｌ＊≧９６．７１、｜ａ＊｜≦０．０１、｜ｂ＊｜≦０．１６を有する、実施形態３に記載のガラス物品。
【００９１】
実施形態５
前記アルカリアルミノケイ酸塩ガラスが、約０．５モル％から約２モル％のＺｎＯをさらに含み、色座標Ｌ＊≧９６．４１、｜ａ＊｜≦０．２８、｜ｂ＊｜≦０．５２を有する、実施形態３に記載のガラス物品。
【００９２】
実施形態６
前記アルカリアルミノケイ酸塩ガラスが、色座標Ｌ＊≧９６．７３、｜ａ＊｜≦０．０１、｜ｂ＊｜≦０．１６を有する、実施形態５に記載のガラス物品。
【００９３】
実施形態７
前記アルカリアルミノケイ酸塩ガラスが、約０．１モル％から約１モル％のＮｂ２Ｏ５；および各々が約４００ｐｐｍ未満の、Ｓｂ２Ｏ３およびＺｒＯ２を含み、色座標Ｌ＊≧９６．６５、｜ａ＊｜≦０．０７、｜ｂ＊｜≦０．３０を有する、実施形態１または２に記載のガラス物品。
【００９４】
実施形態８
前記アルカリアルミノケイ酸塩ガラスが、色座標Ｌ＊≧９６．８０、｜ａ＊｜≦０．０３、｜ｂ＊｜≦０．２２を有する、実施形態７に記載のガラス物品。
【００９５】
実施形態９
前記アルカリアルミノケイ酸塩ガラスが、約０．１モル％から約１モル％のＳｂ２Ｏ３；および各々が約４００ｐｐｍ未満の、ＺｒＯ２およびＮｂ２Ｏ５を含む、実施形態１または２に記載のガラス物品。
【００９６】
実施形態１０
前記アルカリアルミノケイ酸塩ガラスが、少なくとも約４モル％のＰ２Ｏ５を含み、ここで、１．３＜［（Ｐ２Ｏ５＋Ｒ２Ｏ）／Ｍ２Ｏ３］≦２．３、式中、Ｍ２Ｏ３＝Ａｌ２Ｏ３＋Ｂ２Ｏ３、Ｒ２Ｏは、該アルカリアルミノケイ酸塩ガラス中に存在する一価陽イオン酸化物の合計である、実施形態１から９のいずれか１つに記載のガラス物品。
【００９７】
実施形態１１
前記アルカリアルミノケイ酸塩ガラスが、少なくとも約５０モル％のＳｉＯ２；１６モル％から約２８モル％のＡｌ２Ｏ３；少なくとも約４モル％のＰ２Ｏ５；およびＮａ２ＯおよびＫ２Ｏからなる群より選択される少なくとも１種類のアルカリ金属酸化物（Ｒ２Ｏ）を含み、ここで、０．７５≦［（Ｐ２Ｏ５（モル％）＋Ｒ２Ｏ（モル％））／Ｍ２Ｏ３（モル％）］≦１．３、式中、Ｍ２Ｏ３＝Ａｌ２Ｏ３＋Ｂ２Ｏ３である、実施形態１から１０のいずれか１つに記載のガラス物品。
【００９８】
実施形態１２
前記アルカリアルミノケイ酸塩ガラスが、少なくとも約５０モル％のＳｉＯ２；少なくとも約１０モル％のＲ２Ｏ、ここで、Ｒ２Ｏは少なくとも約１０モル％のＮａ２Ｏを含む；１２モル％から約２２モル％のＡｌ２Ｏ３、ここで、−１．６モル％≦Ａｌ２Ｏ３（モル％）−Ｒ２Ｏ（モル％）≦２モル％；および０モル％超から５モル％のＢ２Ｏ３を含み、ここで、Ｂ２Ｏ３（モル％）−（Ｒ２Ｏ（モル％）−Ａｌ２Ｏ３（モル％））≧４．５モル％である、実施形態１から１１のいずれか１つに記載のガラス物品。
【００９９】
実施形態１３
前記アルカリアルミノケイ酸塩ガラスが、少なくとも約９０×１０−７／℃の熱膨張係数を有し、約５７モル％から約７５モル％のＳｉＯ２；約６モル％から約１７モル％のＡｌ２Ｏ３；約２モル％から約７モル％のＰ２Ｏ５；約１４モル％から約１７モル％のＮａ２Ｏ；および約１モル％超から約５モル％のＫ２Ｏを含む、実施形態１から１２のいずれか１つに記載のガラス物品。
【０１００】
実施形態１４
前記アルカリアルミノケイ酸塩ガラスが、フュージョン成形可能である、実施形態１から１３のいずれか１つに記載のガラス物品。
【０１０１】
実施形態１５
前記ガラス物品が、家庭用電子機器用のカバーガラスの少なくとも一部を形成し、該家庭用電子機器が、筐体；該筐体の少なくとも部分的に内部に設けられた電気部品であって、少なくとも、制御装置、メモリ、および該筐体の前面またはそれに隣接して設けられたディスプレイを含む電気部品を備え、前記カバーガラスは、前記筐体の前面にまたはその上であって、前記ディスプレイの上に設けられている、実施形態１から１４のいずれか１つに記載のガラス物品。
【０１０２】
実施形態１６
前記ガラス物品が、医薬品バイアル、自動車用ガラスパネル、または建築用ガラスパネルの少なくとも一部を形成する、実施形態１から１５のいずれか１つに記載のガラス物品。
【０１０３】
実施形態１７
アルカリアルミノケイ酸塩ガラスを含むガラス物品において、該アルカリアルミノケイ酸塩ガラスは、少なくとも約５０モル％のＳｉＯ２；約９モル％から約２２モル％のＡｌ２Ｏ３；Ｂ２Ｏ３およびＰ２Ｏ５の少なくとも一方、ここで、０．１モル％≦Ｂ２Ｏ３（モル％）＋Ｐ２Ｏ５（モル％）≦１９モル％；約８モル％から約１６モル％のＮａ２Ｏ；および約０．１モル％から約２モル％のＺｒＯ２を含み、該アルカリアルミノケイ酸塩ガラスは、色座標Ｌ＊≧９６．１０、｜ａ＊｜≦０．５９、｜ｂ＊｜≦０．７７を有する、ガラス物品。
【０１０４】
実施形態１８
前記アルカリアルミノケイ酸塩ガラスが、色座標Ｌ＊≧９６．７１、｜ａ＊｜≦０．０１、｜ｂ＊｜≦０．１６を有する、実施形態１７に記載のガラス物品。
【０１０５】
実施形態１９
前記アルカリアルミノケイ酸塩ガラスが、約０．５モル％から約２モル％のＺｎＯをさらに含み、色座標Ｌ＊≧９６．４１、｜ａ＊｜≦０．２８、｜ｂ＊｜≦０．５２を有する、実施形態１７に記載のガラス物品。
【０１０６】
実施形態２０
前記アルカリアルミノケイ酸塩ガラスが、色座標Ｌ＊≧９６．７３、｜ａ＊｜≦０．０１、｜ｂ＊｜≦０．１６を有する、実施形態１９に記載のガラス物品。
【０１０７】
実施形態２１
前記アルカリアルミノケイ酸塩ガラスが、少なくとも約４モル％のＰ２Ｏ５を含み、ここで、１．３＜［（Ｐ２Ｏ５＋Ｒ２Ｏ）／Ｍ２Ｏ３］≦２．３、式中、Ｍ２Ｏ３＝Ａｌ２Ｏ３＋Ｂ２Ｏ３、Ｒ２Ｏは、該アルカリアルミノケイ酸塩ガラス中に存在する一価陽イオン酸化物の合計である、実施形態１７から２０のいずれか１つに記載のガラス物品。
【０１０８】
実施形態２２
前記アルカリアルミノケイ酸塩ガラスが、少なくとも約５０モル％のＳｉＯ２；１６モル％から約２８モル％のＡｌ２Ｏ３；少なくとも約４モル％のＰ２Ｏ５；およびＮａ２ＯおよびＫ２Ｏからなる群より選択される少なくとも１種類のアルカリ金属酸化物（Ｒ２Ｏ）を含み、ここで、０．７５≦［（Ｐ２Ｏ５（モル％）＋Ｒ２Ｏ（モル％））／Ｍ２Ｏ３（モル％）］≦１．３、式中、Ｍ２Ｏ３＝Ａｌ２Ｏ３＋Ｂ２Ｏ３である、実施形態１７から２０のいずれか１つに記載のガラス物品。
【０１０９】
実施形態２３
前記アルカリアルミノケイ酸塩ガラスが、少なくとも約５０モル％のＳｉＯ２；少なくとも約１０モル％のアルカリ金属酸化物（Ｒ２Ｏ）、ここで、Ｒ２Ｏは少なくとも約１０モル％のＮａ２Ｏを含む；１２モル％から約２２モル％のＡｌ２Ｏ３、ここで、−１．６モル％≦Ａｌ２Ｏ３（モル％）−Ｒ２Ｏ（モル％）≦２モル％；および０モル％超から５モル％のＢ２Ｏ３を含み、ここで、Ｂ２Ｏ３（モル％）−（Ｒ２Ｏ（モル％）−Ａｌ２Ｏ３（モル％））≧４．５モル％である、実施形態１７から２０のいずれか１つに記載のガラス物品。
【０１１０】
実施形態２４
前記アルカリアルミノケイ酸塩ガラスが、少なくとも約９０×１０−７／℃の熱膨張係数を有し、約５７モル％から約７５モル％のＳｉＯ２；約６モル％から約１７モル％のＡｌ２Ｏ３；約２モル％から約７モル％のＰ２Ｏ５；約１４モル％から約１７モル％のＮａ２Ｏ；および約１モル％超から約５モル％のＫ２Ｏを含む、実施形態１７から２０のいずれか１つに記載のガラス物品。
【０１１１】
実施形態２５
前記アルカリアルミノケイ酸塩ガラスが、フュージョン成形可能である、実施形態１７から２４のいずれか１つに記載のガラス物品。
【０１１２】
実施形態２６
前記ガラス物品が、家庭用電子機器用のカバーガラスの少なくとも一部を形成し、該家庭用電子機器が、筐体；該筐体の少なくとも部分的に内部に設けられた電気部品であって、少なくとも、制御装置、メモリ、および該筐体の前面にまたはそれに隣接して設けられたディスプレイを含む電気部品を備え、前記カバーガラスは、前記筐体の前面またはその上であって、前記ディスプレイの上に設けられている、実施形態１７から２５のいずれか１つに記載のガラス物品。
【０１１３】
実施形態２７
前記ガラス物品が、医薬品バイアル、自動車用ガラスパネル、または建築用ガラスパネルの少なくとも一部を形成する、実施形態１７から２６のいずれか１つに記載のガラス物品。
【０１１４】
実施形態２８
アルカリアルミノケイ酸塩ガラスを含むガラス物品において、該アルカリアルミノケイ酸塩ガラスは、少なくとも約５０モル％のＳｉＯ２；約９モル％から約２２モル％のＡｌ２Ｏ３；Ｂ２Ｏ３およびＰ２Ｏ５の少なくとも一方、ここで、０．１モル％≦Ｂ２Ｏ３（モル％）＋Ｐ２Ｏ５（モル％）≦１９モル％；約８モル％から約１６モル％のＮａ２Ｏ；並びに約０．１モル％から約１モル％のＮｂ２Ｏ５および各々約４００ｐｐｍ未満のＳｂ２Ｏ３とＺｒＯ２を含み、色座標Ｌ＊≧９６．６５、｜ａ＊｜≦０．０７、｜ｂ＊｜≦０．３０を有する、ガラス物品。
【０１１５】
実施形態２９
前記アルカリアルミノケイ酸塩ガラスが、色座標Ｌ＊≧９６．８０、｜ａ＊｜≦０．０３、｜ｂ＊｜≦０．２２を有する、実施形態２８に記載のガラス物品。
【０１１６】
実施形態３０
前記アルカリアルミノケイ酸塩ガラスが、少なくとも約４モル％のＰ２Ｏ５を含み、ここで、１．３＜［（Ｐ２Ｏ５＋Ｒ２Ｏ）／Ｍ２Ｏ３］≦２．３、式中、Ｍ２Ｏ３＝Ａｌ２Ｏ３＋Ｂ２Ｏ３、Ｒ２Ｏは、該アルカリアルミノケイ酸塩ガラス中に存在する一価陽イオン酸化物の合計である、実施形態２８または２９に記載のガラス物品。
【０１１７】
実施形態３１
前記アルカリアルミノケイ酸塩ガラスが、少なくとも約５０モル％のＳｉＯ２；１６モル％から約２８モル％のＡｌ２Ｏ３；少なくとも約４モル％のＰ２Ｏ５；およびＮａ２ＯおよびＫ２Ｏからなる群より選択される少なくとも１種類のアルカリ金属酸化物（Ｒ２Ｏ）を含み、ここで、０．７５≦［（Ｐ２Ｏ５（モル％）＋Ｒ２Ｏ（モル％））／Ｍ２Ｏ３（モル％）］≦１．３、式中、Ｍ２Ｏ３＝Ａｌ２Ｏ３＋Ｂ２Ｏ３である、実施形態２８または２９に記載のガラス物品。
【０１１８】
実施形態３２
前記アルカリアルミノケイ酸塩ガラスが、少なくとも約５０モル％のＳｉＯ２；少なくとも約１０モル％のアルカリ金属酸化物（Ｒ２Ｏ）、ここで、Ｒ２Ｏは少なくとも約１０モル％のＮａ２Ｏを含む；１２モル％から約２２モル％のＡｌ２Ｏ３、ここで、−１．６モル％≦Ａｌ２Ｏ３（モル％）−Ｒ２Ｏ（モル％）≦２モル％；および０モル％超から５モル％のＢ２Ｏ３を含み、ここで、Ｂ２Ｏ３（モル％）−（Ｒ２Ｏ（モル％）−Ａｌ２Ｏ３（モル％））≧４．５モル％である、実施形態２８または２９に記載のガラス物品。
【０１１９】
実施形態３３
前記アルカリアルミノケイ酸塩ガラスが、少なくとも約９０×１０−７／℃の熱膨張係数を有し、約５７モル％から約７５モル％のＳｉＯ２；約６モル％から約１７モル％のＡｌ２Ｏ３；約２モル％から約７モル％のＰ２Ｏ５；約１４モル％から約１７モル％のＮａ２Ｏ；および約１モル％超から約５モル％のＫ２Ｏを含む、実施形態２８または２９に記載のガラス物品。
【０１２０】
実施形態３４
前記アルカリアルミノケイ酸塩ガラスが、フュージョン成形可能である、実施形態２８から３３のいずれか１つに記載のガラス物品。
【０１２１】
実施形態３５
前記ガラス物品が、家庭用電子機器用のカバーガラスの少なくとも一部を形成し、該家庭用電子機器が、筐体；該筐体の少なくとも部分的に内部に設けられた電気部品であって、少なくとも、制御装置、メモリ、および該筐体の前面にまたはそれに隣接して設けられたディスプレイを含む電気部品を備え、前記カバーガラスは、前記筐体の前面またはその上であって、前記ディスプレイの上に設けられている、実施形態２８から３４のいずれか１つに記載のガラス物品。
【０１２２】
実施形態３６
前記ガラス物品が、医薬品バイアル、自動車用ガラスパネル、または建築用ガラスパネルの少なくとも一部を形成する、実施形態２８から３５のいずれか１つに記載のガラス物品。
【符号の説明】
【０１２３】
１００    家庭用電子機器
１１０    筐体
１１２    前面
１１４    背面
１１６    側面
１２０    ディスプレイ
１３０    カバーガラス
【図１】
2019521947.tif 000007
【図２】
2019521947.tif 000008
【図３】
2019521947.tif 000009
【国際調査報告】
2019521947.tif 000010
2019521947.tif 000011